エーテル結合を有する炭水化物を含むことを特徴とする吸着剤。強酸を用いて脱水縮合架橋された炭水化物を含むことを特徴とする吸着剤。前記強酸は硫酸又は塩酸であることを特徴とする請求項2に記載の吸着剤。前記炭水化物がセルロースであることを特徴とする請求項1~3のいずれか1項に記載の吸着剤。前記セルロースが、綿、麻、及び紙からなる群から選ばれる1種以上であることを特徴とする請求項4記載の吸着剤。溶液中に溶解した貴金属を、請求項1~5のいずれか1項に記載の吸着剤に吸着させることで、前記貴金属を回収することを特徴とする貴金属の回収方法。しかしながら、ジブチルカービトールを用いる溶媒抽出前記aの方法では、条件により対象とする金以外の他の貴金属や卑金属もかなり抽出されるため、多段の抽出―逆抽出操作が必要であり、分離精製のコストの上昇を招く。またジブチルカービトールはかなり水に可溶であり、排水処理にコストを要する。また、前記b方法のうち、非特許文献2の技術で用いる化学修飾セルロースは高価であるため、これを貴金属の分離回収のために利用することは現実的でない。また、非特許文献2の技術で用いる化学修飾セルロースの調製においては、有毒な有機化学薬品エピクロロヒドリンやグルタルアルデヒド等を多く使用するため、調製後に残留する有機薬品の安全処理にもコストを要する。また、前記bの方法のうち、非特許文献3の技術によれば、塩酸中から金、白金、パラジウムが吸着回収されるが、卑金属の銅もかなり吸着されるため、必ずしも満足できるものではない。本発明は、金等の貴金属を含有する溶液例えば、金を含有した廃棄物を溶解した王水や塩酸中から貴金属を効率的に分離回収できる吸着剤、及び貴金属の回収方法を提供することをその課題とする。本発明における第1の吸着剤は、エーテル結合を有する炭水化物を含むことを特徴とする。本発明の吸着剤を用いれば、溶液例えば塩酸中に溶解している貴金属例えば金が高選択的、かつ効率的に分離回収できる。特に、金、白金、パラジウム等の貴金属や銅や鉄等の卑金属を含む様々な廃棄物を溶解した溶液例えば塩酸中から金を高純度に回収することができる。また、本発明の吸着剤は、高価な有機薬品を使用しなくても製造できる。前記エーテル結合は、炭水化物例えば純粋のセルロースゲルを、強酸例えば、濃硫酸、濃塩酸を用いて高温例えば70°C以上、好ましくは100°Cで処理し、脱水縮合架橋を生じさせることにより導入することができる。本発明における第2の吸着剤は、脱水縮合架橋された炭水化物を含むことを特徴とする。本発明の吸着剤を用いれば、溶液例えば塩酸中に溶解している貴金属例えば金が高選択的、かつ効率的に分離回収できる。特に、金、白金、パラジウム等の貴金属や銅や鉄等の卑金属を含む様々な廃棄物を溶解した溶液例えば塩酸中から金を高純度に回収することができる。また、本発明の吸着剤は、高価な有機薬品を使用しなくても製造できる。前記脱水縮合架橋により、炭水化物に、エーテル結合を生じさせることができる。脱水縮合架橋の条件としては、例えば、炭水化物例えば純粋のセルロースゲルを、強酸例えば、濃硫酸、濃塩酸を用いて高温例えば70°C以上、好ましくは100°Cで処理する方法が挙げられる。前記炭水化物としては、例えば、セルロースが挙げられる。セルロースとしては、例えば、綿、麻、及び紙からなる群から選ばれる1種以上が挙げられる。本発明の貴金属の回収方法は、溶液中に溶解した貴金属例えば金を、上述した吸着剤に吸着させることで、前記貴金属を回収することを特徴とする。吸着剤に吸着した貴金属を回収するには、例えば、貴金属を吸着した吸着剤を焼却して、その灰の中から所望の貴金属を回収する方法をとることができる。この場合、本発明の吸着剤は、イオン交換樹脂やキレーと樹脂等のプラスチックの樹脂とは異なり、非常に容易に焼却が進行するため、貴金属の回収は遥かに容易である。本発明の実施形態以下に本発明の実施形態を説明する。吸着剤の調製本発明の吸着剤は、純粋なセルロースゲルセルロース系材料を濃硫酸と共に70°C以上の温度で6時間以上加熱撹拌するという簡単な方法により調製できる。また、セルロースゲルの代わりに、あるいは、セルロースゲルとともに、他のセルロース系材料を上記のように処理してもよい。他のセルロース系材料としては、例えば、綿製品例えば古着等の木綿、麻製品例えば麻繊維廃棄物、紙例えば古紙等が挙げられる。薄層クロマトグラフィー用にメルク社より販売されているセルロースゲル微結晶102330セルロースに対し、上記のように濃硫酸で処理したものを吸着剤Aとする。図1に、吸着剤A、吸着剤Aに金IIIイオンを吸着させたもの、ならびに原料物質濃硫酸で処理されていないセルロースゲル微結晶102330セルロースの赤外吸収スペクトルを示す。図1において、縦軸は赤外吸収スペクトルにおける吸光度であり、横軸は波数である。原料物質濃硫酸で処理されていないセルロースゲル微結晶102330セルロースにおける3450cm1付近の幅広い吸収はO-Hの伸縮振動に起因し、3050cm1の鋭い吸収はC-Hの伸縮振動に起因し、1720cm1の鋭い吸収はC=Oの伸縮振動に起因し、1100cm1を中心とする幅広い吸収はC-Oの伸縮振動とアルコ-ル性O-Hの偏角振動に起因する。濃硫酸で処理したセルロースにおいてO-HおよびC-Hの伸縮振動に起因する吸収の強度は弱まっており、これは濃硫酸による脱水縮合架橋反応によるものと考えられる。また、1200cm1に現れた吸収は脱水縮合架橋反応により生じたC-O-Cの伸縮振動である。これらより脱水縮合架橋反応の結果水酸基がC-O-Cエーテル結合に変化したことが考えられる。濃硫酸で処理したセルロースにおいてはさらに1780cm1および1690cm1に鋭い吸収が見られる。前者はピラノース環の水酸基の部分的酸化により生じたC=Oの伸縮振動によるものであり、後者はカルボキシル基のC=Oの伸縮振動によるものである。このようにセルロースの濃硫酸による処理は水酸基の部分的酸化を引き起こしたと考えられる。金IIIを吸着した後のスペクトルでは、酸基に起因する吸収は幅広くなっており、3410cm1付近の低波数領域にシフトしており、水酸基も金IIIイオンの配位に関与していると考えられる。1690cm1のC=Oに起因する吸収の強度は金IIIイオン吸着後強まっており、これは金IIIの吸着により-COOH基の生成が起こったためと考えられる。貴金属の吸着回収先に述べた方法により調製した吸着剤Aを用いて、バッチ法により塩酸中から各種の金属イオンの吸着について評価を行った例について以下に説明する。この場合、貴金属溶液としては特級試薬の塩化金III酸、塩化白金IV酸、ならびに塩化パラジウムIIを塩酸に溶解したものを使用した。また卑金属溶液としては銅IIおよび亜鉛IIの塩酸塩を塩酸に溶解したものを使用した。乾燥重量で10mgの吸着剤Aと01mmolLの濃度のそれぞれの金属イオンを含む様々な濃度の塩酸10mLとを栓付きフラスコに取り、30°Cに保たれた空気恒温槽中で24時間振り混ぜることにより吸着を行った。吸着前後の水溶液中の金属イオンの濃度を島津製のICPS-8100型ICP発光分析装置により測定することにより、吸着剤Aに吸着された金属イオンの吸着百分率を求めた。ここで吸着百分率は次式により計算される。吸着百分率=吸着前の水溶液中の金属濃度-吸着後の水溶液中の金属濃度/吸着前の水溶液中の金属濃度X100図2に、上記のように濃硫酸で処理した102330セルロースの吸着剤Aを用いた場合の、先に述べた金属イオンの吸着百分率と塩酸濃度との関係を示す。なお、詳細な条件は以下のとおりである。金属イオンの初濃度:01mmolL金属溶液の体積:10mL吸着剤Aの乾燥重量:10mg振り混ぜ時間:48時間温度:30°C金は全ての塩酸の濃度範囲において70以上吸着されているが、全ての他の金属の吸着は無視でき、金以外の貴金属も卑金属イオンも全く吸着されていない。したがってこの吸着剤Aを用いることにより、金のみを他の金属イオンから選択的に分離回収することができる。図3に、Chiyoda株製の純粋な脱脂綿の不織布コットンシーガルを濃硫酸で処理することにより調製した吸着剤以下、吸着剤Bとするを用いた場合のいくつかの金属イオンの吸着百分率と塩酸濃度との関係を示す。なお、吸着剤Bを調製する際の濃硫酸での処理条件は、セルロースゲル微結晶102330セルロースを処理した場合と同様である。また、吸着百分率の求め方も、セルロースゲル微結晶102330セルロースを用いた場合と同様である。なお、詳細な試験条件は以下のとおりである。金属イオンの初濃度:02mmolL金属溶液の体積:10mL吸着剤Bの乾燥重量:10mg振り混ぜ時間:24時間温度:30°CパラジウムIIや白金IVの僅かな吸着は見られるが鉄や銅といった卑金属の吸着は見られない。これに対して金IIIは塩酸濃度が2M以下ではほぼ定量的に吸着されている。図4に、比較のために無希釈のジブチルカービトールによる様々な金属の溶媒抽出における抽出百分率縦軸と塩酸濃度との関係を示す。なお、詳細な試験条件は以下のとおりである。金属イオンの初濃度02mM振り混ぜ速度:138rpm振り混ぜ時間:98時間温度:30°C有機相体積:10mL水相体積:10mL塩酸濃度が2M以上になると鉄IIIの抽出が大きくなり金に対しての選択性の著しい低下が見られる。図5に、同じく比較のためにジメチルアミンの官能基を有する市販の弱塩基性イオン交換樹脂DIAIONWA30を用いた場合の各種の金属イオンの吸着百分率縦軸と塩酸濃度横軸の関係を示す。なお、詳細な試験条件は以下のとおりである。金属イオンの初濃度:15mgL金属溶液の体積:15mL吸着剤の乾燥重量:20mg振り混ぜ時間:24時間温度:30°C先の2種類のセルロース系の吸着剤A、Bとは異なり、金III以外に白金IVやパラジウムIIも同程度に吸着される。また卑金属の亜鉛は30程度吸着され、鉄も塩酸の高濃度領域において40程度吸着されている。このように本発明において開発されたセルロース系の吸着剤A、Bは市販の吸着剤よりも金に対する選択性が非常に優れていることは明らかである。図6に、濃硫酸で処理したセルロースセルロースゲル微結晶102330セルロースの吸着剤Aを使用した場合の30°Cにおける金の吸着等温線、すなわち金の吸着量と吸着後の金濃度との関係を示す。なお、詳細な試験条件は以下のとおりである。塩酸濃度:01molL塩酸の体積:10mL吸着剤Aの重量:10mg振り混ぜ時間:150時間温度:30°Cこの場合の吸着等温線はLangmuir型の吸着を示しており、吸着量が濃度によらず一定になった領域の吸着量の値より、本吸着剤Aの金に対する飽和吸着量は8molkgと求められた。これは吸着剤A1kgに対して16kgもの金が吸着したことを意味する。図7に、濃硫酸で処理した綿Chiyoda株製の純粋な脱脂綿の不織布コットンシーガルの吸着剤Bを使用した場合の30°Cにおける金の吸着等温線を示す。なお、詳細な試験条件は以下のとおりである。塩酸濃度:01molL塩酸の体積:10mL吸着剤Bの重量:10mg振り混ぜ時間:96時間温度:30°Cこの場合も吸着等温線はLangmuir型の吸着を示しており、吸着量が濃度によらず一定になった領域の吸着量の値より、本吸着剤Bの金に対する飽和吸着量は6molkgと求められた。これは吸着剤B1kgに対して12kgもの金が吸着したことを意味する。濃硫酸で処理したセルロースの吸着剤Aを、083mgLの希薄濃度の金IIIを含む025Mの濃度の塩酸に添加して、30°Cで24時間振り混ぜて、金の残存濃度を測定した。この測定を、セルロースの吸着剤Aの量を様々に変えて行った。固液比吸着剤と塩酸との比と金の残存濃度との関係を図8に示す。その結果、1Lの液塩酸に対して1gの吸着剤Aを添加すれば希薄濃度の金も定量的に回収できることが分かる。濃硫酸で処理した綿の吸着剤Bを、02mMの濃度の金IIIを含む01Mの濃度の塩酸に添加して24時間振り混ぜて、金の残存濃度を測定した。この測定を、綿の吸着剤Bの量を様々に変えて行った。固液比吸着剤と塩酸との比と金の残存濃度との関係を図9におけるcrosslinkedcottonに示す。また、綿の吸着剤Bの代わりに、原料の綿濃硫酸で処理していない綿を用いて、同様の測定を行った。その結果を図9におけるRawcottonに示す。原料の綿には金は吸着されないが、濃硫酸で処理した綿の吸着剤Bを用いると1Lの液に対して1g程度添加することにより定量的に金が回収できることが分かる。固体の金の微粒子の生成濃硫酸で処理したセルロースの吸着剤Aに、上記のようにして金を吸着し、その後、吸着剤Aを取り出して乾燥した。その状態の吸着剤Aを光学顕微鏡で観察した写真を図10に示す。濃硫酸で処理した綿の吸着剤Bに、上記のようにして金を吸着し、その後、吸着剤Bを取り出して乾燥した。その状態の吸着剤Bを光学顕微鏡で観察した写真を図11に示す。それぞれの吸着剤に吸着された金IIIイオンはさらに元素状の金に還元され、金粒子に成長したと考えられる。図6及び7に示した吸着剤においてみられる金に対しての非常に高い吸着容量はこのような金粒子の生成によるものと考えられる。また、回収した金が、金IIIイオンではなく、金粒子として得られるので、金の回収が一層容易である。尚、本発明は前記実施形態になんら限定されるものではなく、本発明を逸脱しない範囲において種々の態様で実施しうることはいうまでもない。例えば、吸着剤は、綿以外の炭水化物を用いて調製してもよい。例えば、紙を用いて調製することができる。また、吸着剤A、Bは、硫酸以外の強酸例えば塩酸を用いて脱水縮合架橋することで調製してもよい。